(57)【要約】【課題】本発明は、強度および外観品質を兼ね備えた化学強化ガラスを製造する方法を提供することを目的とする。【解決手段】本発明は、ナトリウムを含むガラスを特定の塩を含む無機塩に接触させることによって、前記ガラス中のＮａと前記無機塩中のＫとをイオン交換する化学強化工程、前記化学強化工程の後に前記ガラスを酸処理する酸処理工程、前記酸処理工程の後に前記ガラスをアルカリ処理するアルカリ処理工程含む、化学強化ガラスの製造方法に関する。本発明の第一実施形態は、超音波洗浄における周波数および音圧を特定の条件とする。また、本発明の第二実施形態は、前記酸処理工程から前記アルカリ処理工程までの一連の工程をウェット環境下で行う。【選択図】なし【特許請求の範囲】
【請求項１】
ナトリウムを含むガラスを硝酸カリウムとＫ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩とを含む無機塩に接触させることによって、前記ガラス中のＮａと前記無機塩中のＫとをイオン交換する化学強化工程、前記化学強化工程の後に前記ガラスを酸処理する酸処理工程、前記酸処理工程の後に前記ガラスをアルカリ処理するアルカリ処理工程を含む化学強化ガラスの製造方法であって、
下記（１）〜（４）から選ばれる少なくとも１の洗浄処理をさらに含む化学強化ガラスの製造方法。
（１）前記酸処理工程の間における、周波数２５ｋＨｚ以上８０ｋＨｚ以下、音圧８０ｍＶ以下の超音波による洗浄処理
（２）前記酸処理工程の後且つ前記アルカリ処理工程前における、周波数２５ｋＨｚ以上８０ｋＨｚ以下、音圧８０ｍＶ以下の超音波による洗浄処理
（３）前記アルカリ処理工程の間における、周波数２５ｋＨｚ以上８０ｋＨｚ以下、音圧８０ｍＶ以下の超音波による洗浄処理
（４）前記アルカリ処理工程の後に、周波数２５ｋＨｚ以上８０ｋＨｚ以下、音圧８０ｍＶ以下の超音波による洗浄処理
【請求項２】
前記（１）〜（４）から選ばれる少なくとも１の洗浄処理を複数回行う場合、該洗浄処理間の工程をウェット環境下にて行う、請求項１に記載の化学強化ガラスの製造方法。
【請求項３】
前記アルカリ処理工程の後に乾燥工程を含み、前記酸処理工程から前記乾燥工程の前までをウェット環境下にて行う、請求項１または２に記載の化学強化ガラスの製造方法。
【請求項４】
前記化学強化ガラスがカバーガラスである請求項１〜３のいずれか１項に記載の化学強化ガラスの製造方法。
【請求項５】
ナトリウムを含むガラスを硝酸カリウムとＫ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩とを含む無機塩に接触させることによって、前記ガラス中のＮａと前記無機塩中のＫとをイオン交換する化学強化工程、前記化学強化工程の後に前記ガラスを酸処理する酸処理工程、前記酸処理工程の後に前記ガラスをアルカリ処理するアルカリ処理工程を含む化学強化ガラスの製造方法であって、
前記酸処理工程から前記アルカリ処理工程までの一連の工程を、ウェット環境下で行う化学強化ガラスの製造方法。
【発明の詳細な説明】
【技術分野】
【０００１】
本発明は化学強化ガラスの製造方法に関する。
【背景技術】
【０００２】
デジタルカメラ、携帯電話または携帯情報端末ＰＤＡ（Ｐｅｒｓｏｎａｌ  Ｄｉｇｉｔａｌ  Ａｓｓｉｓｔａｎｔｓ）等のフラットパネルディスプレイ装置において、ディスプレイの保護および美観を高めるために、画像表示部分よりも広い領域となるように薄い板状のカバーガラスをディスプレイの前面に配置することが行われている。ガラスは理論強度が高いものの、傷がつくことで強度が大幅に低下するため、強度が求められるカバーガラスには、イオン交換等によりガラス表面に圧縮応力層を形成した化学強化ガラスが用いられている。
【０００３】
フラットパネルディスプレイ装置に対する軽量化および薄型化の要求に伴い、カバーガラス自身も薄くすることが要求されている。したがってカバーガラスには、その目的を満たすために表面にさらなる強度が求められる。
【０００４】
ガラスの強度を向上させる手法の一つとして、特許文献１には、特定塩を含む無機塩による化学強化工程の後に酸処理工程およびアルカリ処理工程を行う化学強化ガラスの製造方法が開示されている。特許文献１に記載の製造方法によれば、化学強化後に研磨またはフッ酸等を用いたエッチング処理をせずに、従来の化学強化により得られる化学強化ガラスと比較して、面強度が顕著に高い化学強化ガラスを得ることができる。
【０００５】
一方、化学強化ガラスの量産工程においては、各工程間で超音波洗浄が実施されている。超音波洗浄においては、ガラスを洗浄液に浸漬して、該洗浄液に超音波振動を与える。このとき、洗浄液中の水分子などの粒子が高速に振動して水が急速に気化して気泡が発生し、該気泡が急激に凝縮して消滅することが繰り返され、局所的に高温高圧の状態になる。この現象をキャビテーションと呼ぶ。キャビテーションにより汚染物がガラスから剥離され、洗浄液中に容易に分散するようになるので、ガラスの洗浄を効果的に行うことできる。特に、ブラシ洗浄等の物理洗浄が困難な形状のガラスを洗浄する場合において、超音波洗浄は効果的な手法である。  
【０００６】
特許文献２には、磁気ディスク用ガラス基板を超音波洗浄する洗浄工程を含む磁気ディスク用ガラス基板の製造方法であって、除去対象となる異物の大きさが主に１．０μｍ以下である時に、超音波の周波数を８０ｋＨｚ〜１２０ｋＨｚとし、超音波の音圧を１．５ｍＶ〜２．５ｍＶとする製造方法が開示されている。
【０００７】
また、特許文献３には、洗浄剤を用いて、超音波洗浄によりガラス製品の白ヤケを洗浄して、ガラス製品から白ヤケを除去する方法において、２０〜４００ｋＨｚの周波数および１０〜１５０ｍＶの音圧の超音波洗浄により、ガラス製品の白ヤケを洗浄する方法が開示されている。
【先行技術文献】
【特許文献】
【０００８】
【特許文献１】国際公開第２０１５／００８７６３号
【特許文献２】特開２０１０−２３８２９８号公報
【特許文献３】特開２００７−２５３０６５号公報
【発明の概要】
【発明が解決しようとする課題】
【０００９】
図１Ａに示すように、特定塩を含む無機塩による化学強化工程を含む特許文献１に記載の化学強化ガラスの製造方法（以下、特定塩を含む無機塩による化学強化工程を含む製造方法とも略す）においては、ガラスの清浄度を高めるために、通常、化学強化処理の後の洗浄工程、酸処理工程における水リンス、アルカリ処理工程における水リンスおよびアルカリ処理工程後の洗浄工程を行うことが好ましく、これらの洗浄処理は超音波を印加して行う超音波洗浄とする場合がある。
【００１０】
また、図１Ｂに示すように、特定塩を含まない無機塩による従来の化学強化工程を含む化学強化ガラスの製造方法（以下、従来の化学強化工程を含む製造方法とも略す）では、通常、化学強化工程の後に洗浄工程を行う。
【００１１】
本発明者らは、特定塩を含む無機塩による化学強化工程を含む製造方法により、従来の化学強化工程を含む製造方法と比較して、得られる化学強化ガラスの面強度が飛躍的に向上するが、化学強化ガラスの外観品質を担保する為に通常の条件で超音波洗浄を実施するとガラスにダメージが付与され、化学強化ガラスの面強度が従来の化学強化工程を含む製造方法により得られる化学強化ガラスと同等程度まで低下するという問題があることを見出した。
【００１２】
このような問題は、特定塩を含む無機塩による化学強化工程を含む製造方法により、従来の化学強化工程を含む製造方法と比較して顕著に高い面強度を達成できるからこそ顕在化する課題である。
【００１３】
したがって、本発明は、強度および外観品質を兼ね備えた化学強化ガラスを製造する方法を提供することを目的とする。
【課題を解決するための手段】
【００１４】
本発明者らは、特定塩を含む無機塩による化学強化工程の後に酸処理工程およびアルカリ処理工程を行う化学強化ガラスの製造方法において、超音波洗浄を特定範囲の条件とするか、または酸処理工程からアルカリ処理工程までの一連の工程をウェット環境下で行うことにより、超音波洗浄により化学強化ガラスの強度が低下するのを抑制することができ、また超音波洗浄を複数回実施する場合には、超音波洗浄と超音波洗浄の間の工程をウェット環境下で行うことにより、強度および外観品質を兼ね備えた化学強化ガラスが得られることを見出し、本発明を完成させた。
【００１５】
すなわち、本発明は以下の通りである。    
１．ナトリウムを含むガラスを硝酸カリウムとＫ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩とを含む無機塩に接触させることによって、前記ガラス中のＮａと前記無機塩中のＫとをイオン交換する化学強化工程、前記化学強化工程の後に前記ガラスを酸処理する酸処理工程、前記酸処理工程の後に前記ガラスをアルカリ処理するアルカリ処理工程を含む化学強化ガラスの製造方法であって、
下記（１）〜（４）から選ばれる少なくとも１の洗浄処理をさらに含む化学強化ガラスの製造方法。
（１）前記酸処理工程の間における、周波数２５ｋＨｚ以上８０ｋＨｚ以下、音圧８０ｍＶ以下の超音波による洗浄処理
（２）前記酸処理工程の後且つ前記アルカリ処理工程前における、周波数２５ｋＨｚ以上８０ｋＨｚ以下、音圧８０ｍＶ以下の超音波による洗浄処理
（３）前記アルカリ処理工程の間における、周波数２５ｋＨｚ以上８０ｋＨｚ以下、音圧８０ｍＶ以下の超音波による洗浄処理
（４）前記アルカリ処理工程の後に、周波数２５ｋＨｚ以上８０ｋＨｚ以下、音圧８０ｍＶ以下の超音波による洗浄処理
２．前記（１）〜（４）から選ばれる少なくとも１の洗浄処理を複数回行う場合、該洗浄処理間の工程をウェット環境下にて行う、前記１に記載の化学強化ガラスの製造方法。
３．前記アルカリ処理工程の後に乾燥工程を含み、前記酸処理工程から前記乾燥工程の前までをウェット環境下にて行う、前記１または２に記載の化学強化ガラスの製造方法。
４．前記化学強化ガラスがカバーガラスである前記１〜３のいずれか１に記載の化学強化ガラスの製造方法。
５．ナトリウムを含むガラスを硝酸カリウムとＫ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩とを含む無機塩に接触させることによって、前記ガラス中のＮａと前記無機塩中のＫとをイオン交換する化学強化工程、前記化学強化工程の後に前記ガラスを酸処理する酸処理工程、前記酸処理工程の後に前記ガラスをアルカリ処理するアルカリ処理工程を含む化学強化ガラスの製造方法であって、
前記酸処理工程から前記アルカリ処理工程までの一連の工程を、ウェット環境下で行う化学強化ガラスの製造方法。
【発明の効果】
【００１６】
本発明の化学強化ガラスの製造方法は、特定の塩を含む無機塩による化学強化工程の後に酸処理工程およびアルカリ処理工程を行う製造方法である。本発明の第一実施形態によれば、周波数および音圧が特定範囲である超音波洗浄処理を含むことにより、超音波洗浄によるサブミクロンオーダーのダメージの発生を防いで、飛躍的に向上した面強度の低下を抑制し、強度および外観品質を兼ね備えた化学強化ガラスを製造することができる。
【００１７】
また、本発明の第二実施形態によれば、前記酸処理工程から前記アルカリ処理工程までの一連の工程をウェット環境下で行うことにより、超音波洗浄をしなくとも外観品質を担保することができ、強度および外観品質を兼ね備えた化学強化ガラスを製造することができる。
【図面の簡単な説明】
【００１８】
【図１】図１Ａは、特定塩を含む無機塩による化学強化工程を含む化学強化ガラスの製造方法の工程を説明するための概略図である。また、図１Ｂは、特定塩を含まない無機塩による化学強化工程を含む、従来の化学強化ガラスの製造方法の工程を説明するための概略図である。
【図２】図２は、超音波洗浄における音圧を測定する方法を説明するための概略図である。
【図３】図３（ａ）〜（ｄ）は、本発明に係る化学強化ガラスの製造工程を表す模式図である。
【図４】図４は、ボールオンリング試験の方法を説明するための概略図である。
【図５】図５は、実施例または比較例で得られた化学強化ガラス（組成：ガラスＡ）の面強度を評価した結果を示す。
【図６】図６は、実施例または比較例で得られた化学強化ガラス（組成：ガラスＢ）の面強度を評価した結果を示す。
【図７】図７は、実施例または比較例で得られた化学強化ガラス（組成：ガラスＣ）の面強度を評価した結果を示す。
【図８】図８は、実施例または比較例で得られた化学強化ガラス（組成：ガラスＤ）の面強度を評価した結果を示す。
【発明を実施するための形態】
【００１９】
以下、本発明を詳細に説明するが、本発明は以下の実施形態に限定されるものではなく、本発明の要旨を逸脱しない範囲において、任意に変形して実施することができる。ここで、本明細書において“質量％”と“重量％”、“質量ｐｐｍ”と“重量ｐｐｍ”とは、それぞれ同義である。また、単に“ｐｐｍ”と記載した場合は、“重量ｐｐｍ”のことを示す。
【００２０】
本発明の化学強化ガラスの製造方法（以下、本発明の製造方法ともいう）は、ナトリウムを含むガラスを硝酸カリウムとＫ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩とを含む無機塩に接触させることによって、前記ガラス中のＮａと前記無機塩中のＫとをイオン交換する化学強化工程、前記化学強化工程の後に前記ガラスを酸処理する酸処理工程、前記酸処理工程の後に前記ガラスをアルカリ処理するアルカリ処理工程を含む。
【００２１】
〔超音波洗浄〕
本発明の第一実施形態は、下記（１）〜（４）から選ばれる少なくとも１の洗浄処理を含むことを特徴とする。
（１）前記酸処理工程の間における、周波数２５ｋＨｚ以上８０ｋＨｚ以下、音圧８０ｍＶ以下の超音波による洗浄処理
（２）前記酸処理工程の後且つ前記アルカリ処理工程前における、周波数２５ｋＨｚ以上８０ｋＨｚ以下、音圧８０ｍＶ以下の超音波による洗浄処理
（３）前記アルカリ処理工程の間における、周波数２５ｋＨｚ以上８０ｋＨｚ以下、音圧８０ｍＶ以下の超音波による洗浄処理
（４）前記アルカリ処理工程の後に、周波数２５ｋＨｚ以上８０ｋＨｚ以下、音圧８０ｍＶ以下の超音波による洗浄処理
前記（１）〜（４）の洗浄処理について以下に説明する。
【００２２】
前記（１）について、酸処理工程の間において超音波洗浄を行うことにより、化学強化工程に用いた無機塩、酸処理工程中に生じるガラス溶出物等の付着物をガラス表面から効率的に取り除き、酸処理による効果を高めてガラスの強度および清浄度を向上することができる。酸処理工程の間における超音波洗浄の音圧は８０ｍＶ以下であり、好ましくは６０ｍＶ以下であり、より好ましくは４０ｍＶ以下である。該音圧を８０ｍＶ以下とすることにより、超音波洗浄による面強度の低下を抑制することができる。
【００２３】
前記（２）について、酸処理工程の後且つアルカリ処理工程前に超音波洗浄を行うことにより、酸処理工程に用いた酸、ガラス溶出物等の付着物をガラス表面から効率的に取り除き、アルカリ処理による効果を高めてガラスの強度および清浄度を向上することができる。酸処理工程の後且つアルカリ処理工程前に行う超音波洗浄の音圧は８０ｍＶ以下であり、好ましくは６０ｍＶ以下、より好ましくは４０ｍＶ以下である。該音圧を８０ｍＶ以下とすることにより、超音波洗浄による面強度の低下を抑制することができる。
【００２４】
前記（３）について、アルカリ処理工程の間において超音波洗浄を行うことにより、酸処理工程に用いた酸、アルカリ処理工程中に生じるガラス溶出物等の付着物をガラス表面から効率的に取り除き、アルカリ処理による効果を高めてガラスの強度および清浄度を向上することができる。該超音波洗浄の音圧は８０ｍＶ以下であり、好ましくは６０ｍＶ以下、より好ましくは４０ｍＶ以下である。該音圧を８０ｍＶ以下とすることにより、超音波洗浄による面強度の低下を抑制することができる。
【００２５】
前記（４）について、アルカリ処理工程の後に、超音波洗浄を行うことにより、アルカリ処理工程に用いたアルカリ、ガラス溶出物等の付着物をガラス表面から効率的に取り除き、ガラスの強度および清浄度を向上することができる。該超音波洗浄の音圧は８０ｍＶ以下であり、好ましくは６０ｍＶ以下、より好ましくは４０ｍＶ以下である。該音圧を８０ｍＶ以下とすることにより、超音波洗浄による面強度の低下を抑制することができる。
【００２６】
前記（１）〜（４）について、超音波の出力の下限は特に制限されないが、外観品質を担保する観点から、音圧は通常１０ｍＶ以上とすることが好ましい。
【００２７】
超音波洗浄の音圧は、市販の超音波音圧計（例えば、株式会社カイジョー社製１９００１Ｄ型本体１１００３型センサー）を用いて、測定することができる。超音波振動子の位置と洗浄槽内の構成によって、洗浄槽内に音圧分布が生じることがあるため、洗浄槽内上部、中部、下部でそれぞれセンサー部分を手動でスウィープし、最大の音圧を測定する。
【００２８】
音圧の測定方法を説明するための概略図を図２に示す。図２に示すように、洗浄槽１３内の上部のガラス板１４、中部のガラス板１５、下部のガラス板１６のそれぞれにおいて、超音波音圧計１１のセンサー部分１２を矢印方向に手動でスウィープし、最大の音圧を測定する。
【００２９】
前記（１）〜（４）について、超音波の周波数は２５ｋＨｚ以上であり、好ましくは３８ｋＨｚ以上である。また、８０ｋＨｚ以下であり、好ましくは７８ｋＨｚ以下である。超音波の周波数を２５ｋＨｚ以上８０ｋＨｚ以下とすることにより、カバーガラス工程で付着する異物等に対して、効果的な洗浄効果を得ることができる。一般的に、周波数の値が小さいほどキャビテーションを発生させやすく、洗浄効果を高められる。一方、周波数の値が大きいほど超音波洗浄による面強度への影響度を低減することができる。
【００３０】
前記（１）〜（４）について、超音波洗浄の洗浄液としては特に限定されないが、例えば、界面活性剤を用いた水系のアルカリまたは、中性の洗剤、純水、イオン交換水等が挙げられる。前記（１）の酸処理工程の間における超音波洗浄および前記（３）のアルカリ処理工程の間における超音波洗浄の洗浄液としては、酸処理およびアルカリ処理を阻害しない観点から、純水またはイオン交換水が好ましい。アルカリまたは、中性の洗浄剤としては、例えば、苛性ソーダ、苛性カリを少量含む洗浄剤、グリコール系洗浄剤が挙げられる。
【００３１】
前記（１）〜（４）について、超音波洗浄の温度としては、通常５℃以上が好ましく、より好ましくは１０℃以上であり、また、通常１００℃以下が好ましく、より好ましくは９０℃以下である。
【００３２】
前記（１）〜（４）について、超音波洗浄の時間は短い程、超音波洗浄による面強度の低下を抑制することができる。超音波洗浄の時間は特に限定されず適宜設定することができるが、通常１〜１００分間であることが好ましく、より好ましくは３〜６０分間である。
【００３３】
〔ウェット環境〕
本発明の第一実施形態において、前記（１）〜（４）から選ばれる少なくとも１の洗浄処理を複数回行う場合、該洗浄処理間の工程をウェット環境にて行うことが好ましい。
このことにより、強度および外観品質を向上することができる。
【００３４】
また、本発明の第一実施形態において、好ましくは酸処理工程からアルカリ処理工程までの一連の工程をウェット環境下にて行うことで、外観品質をより向上することができる。例えば、第一実施形態においてアルカリ処理工程の後にさらに乾燥工程を含む場合、酸処理工程から乾燥工程の前まではウェット環境下にて行うことが好ましい。
【００３５】
本発明の第二実施形態は、酸処理工程からアルカリ処理工程までの一連の工程をウェット環境下にて行うことを特徴とする。酸処理工程からアルカリ処理工程までの一連の工程をウェット環境下で行うことで、超音波洗浄を行わなくとも外観品質を担保することもできる。
【００３６】
本明細書において、「一連の工程をウェット環境下で行う」とは、たとえば、各工程間について、ガラスを水に浸漬させた状態を維持すること、または、ガラスに水スプレーをしながら、ガラスが乾燥しない状態に維持することをいう。
【００３７】
以下、本発明の製造方法における各工程について説明する。
【００３８】
〔化学強化工程〕
化学強化工程は、ナトリウムを含むガラスを硝酸カリウムとＫ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩とを含む無機塩に接触させることによって、前記ガラス中のＮａと前記無機塩中のＫとをイオン交換することにより、イオン交換された圧縮応力層をガラス表面に形成する工程である。
【００３９】
前記イオン交換により、ガラスの表面をイオン交換し、圧縮応力が残留する表面層を形成する。具体的には、ガラス転移点以下の温度でイオン交換によりガラス板表面のイオン半径が小さなアルカリ金属イオン（典型的には、Ｌｉイオン、Ｎａイオン）をイオン半径のより大きいアルカリイオン（典型的には、Ｌｉイオンに対してはＮａイオンまたはＫイオンであり、Ｎａイオンに対してはＫイオン）に置換する。これにより、ガラスの表面に圧縮応力が残留し、ガラスの強度が向上する。
【００４０】
本発明の製造方法で使用されるガラスはナトリウムを含んでいればよく、成形、化学強化処理による強化が可能な組成を有するものである限り、種々の組成のものを使用することができる。具体的には、例えば、アルミノシリケートガラス、ソーダライムガラス、ボロシリケートガラス、鉛ガラス、アルカリバリウムガラス、アルミノボロシリケートガラス等が挙げられる。
【００４１】
ガラスの製造方法は特に限定されず、所望のガラス原料を連続溶融炉に投入し、ガラス原料を好ましくは１５００〜１６００℃で加熱溶融し、清澄した後、成形装置に供給した上で溶融ガラスを板状に成形し、徐冷することにより製造することができる。
【００４２】
なお、ガラスの成形には種々の方法を採用することができる。例えば、ダウンドロー法（例えば、オーバーフローダウンドロー法、スロットダウン法およびリドロー法等）、フロート法、ロールアウト法およびプレス法等の様々な成形方法を採用することができる。
【００４３】
ガラスの厚みは、特に制限されるものではないが、化学強化処理を効果的に行うために、通常５ｍｍ以下であることが好ましく、３ｍｍ以下であることがより好ましい。また、後述する酸処理による面強度の向上効果が特に現れる観点から、ガラスの厚みは１ｍ以下であることがさらに好ましく、０．７ｍｍ以下であることが特に好ましい。一方、ガラスの厚みが薄すぎるとガラスの強度が十分担保できなくなる場合があることから、０．４ｍｍ以上が好ましい。
【００４４】
また、ガラスの形状は特に限定されない。例えば、均一な板厚を有する平板形状、表面と裏面のうち少なくとも一方に曲面を有する形状および屈曲部等を有する立体的な形状等の様々な形状のガラスを採用することができる。
【００４５】
ガラスの組成としては特に限定されないが、例えば、以下の組成が挙げられる。
（ｉ）酸化物基準のモル％で表示した組成で、ＳｉＯ２を５０〜８０％、Ａｌ２Ｏ３を２〜２５％、Ｌｉ２Ｏを０〜１０％、Ｎａ２Ｏを０〜１８％、Ｋ２Ｏを０〜１０％、ＭｇＯを０〜１５％、ＣａＯを０〜５％およびＺｒＯ２を０〜５％を含むガラス
（ｉｉ）酸化物基準のモル％で表示した組成で、ＳｉＯ２を５０〜７４％、Ａｌ２Ｏ３を１〜１０％、Ｎａ２Ｏを６〜１４％、Ｋ２Ｏを３〜１１％、ＭｇＯを２〜１５％、ＣａＯを０〜６％およびＺｒＯ２を０〜５％含有し、ＳｉＯ２およびＡｌ２Ｏ３の含有量の合計が７５％以下、Ｎａ２ＯおよびＫ２Ｏの含有量の合計が１２〜２５％、ＭｇＯおよびＣａＯの含有量の合計が７〜１５％であるガラス
（ｉｉｉ）酸化物基準のモル％で表示した組成で、ＳｉＯ２を６８〜８０％、Ａｌ２Ｏ３を４〜１０％、Ｎａ２Ｏを５〜１５％、Ｋ２Ｏを０〜１％、ＭｇＯを４〜１５％およびＺｒＯ２を０〜１％含有するガラス
（ｉｖ）酸化物基準のモル％で表示した組成で、ＳｉＯ２を６７〜７５％、Ａｌ２Ｏ３を０〜４％、Ｎａ２Ｏを７〜１５％、Ｋ２Ｏを１〜９％、ＭｇＯを６〜１４％およびＺｒＯ２を０〜１．５％含有し、ＳｉＯ２およびＡｌ２Ｏ３の含有量の合計が７１〜７５％、Ｎａ２ＯおよびＫ２Ｏの含有量の合計が１２〜２０％であり、ＣａＯを含有する場合その含有量が１％未満であるガラス
（ｖ）酸化物基準のモル％で表示した組成で、ＳｉＯ２を５５．５〜８０％、Ａｌ２Ｏ３を８〜２０％、Ｎａ２Ｏを８〜２５％、Ｋ２Ｏを０〜３％、ＴｉＯ２を０〜１％、ＺｒＯ２を０〜５％、アルカリ土類金属ＲＯ（ＲＯはＭｇＯ＋ＣａＯ＋ＳｒＯ＋ＢａＯである）を１％以上含有するガラス
（ｖｉ）酸化物基準のモル％で表示した組成で、ＳｉＯ２を５６〜７２％、Ａｌ２Ｏ３を８〜２０％、Ｂ２Ｏ３を３〜２０％、Ｎａ２Ｏを８〜２５％、Ｋ２Ｏを０〜５％、ＭｇＯを０〜１５％、ＣａＯを０〜１５％およびＴｉＯ２を０〜１％含有するガラス
（ｖｉｉ）酸化物基準のモル％で表示した組成で、ＳｉＯ２を５５．５〜７６．５％、Ａｌ２Ｏ３を５〜２０％、Ｎａ２Ｏを８〜２５％、Ｋ２Ｏを０〜５％、Ｐ２Ｏ５を０．１％以上、アルカリ土類金属ＲＯ（ＲＯはＭｇＯ＋ＣａＯ＋ＳｒＯ＋ＢａＯである）を１％以上含有するガラス
（ｖｉｉｉ）酸化物基準のモル百分率表示で、ＳｉＯ２を６４〜７１％、Ａｌ２Ｏ３を２．１〜４．６％、Ｎａ２Ｏを１２〜１８％、ＣａＯを６〜９％、ＭｇＯを５〜８％含有し、Ｎａ２ＯおよびＫ２Ｏの含有量の合計が１２〜１９％であるガラス
（ｉｘ）酸化物基準のモル百分率表示で、ＳｉＯ２を６７〜７４％、Ａｌ２Ｏ３を０．９〜２％、Ｎａ２Ｏを１０〜１４％、ＣａＯを７〜１０％、ＭｇＯを５〜８％含有し、Ｎａ２ＯおよびＫ２Ｏの含有量の合計が１０〜１５％であるガラス
【００４６】
本発明の製造方法において、化学強化は、硝酸カリウム（ＫＮＯ３）を含有する無機塩にガラスを接触させることにより行なわれる。これによりガラス表面のＮａイオンと無機塩中のＫイオンとがイオン交換されることで、高密度な圧縮応力層が形成される。無機塩にガラスを接触させる方法としては、ペースト状の塩をガラスに塗布する方法、塩の水溶液をガラスに噴射する方法、融点以上に加熱した溶融塩の塩浴にガラスを浸漬させる方法などが可能であるが、これらの中では、溶融塩に浸漬させる方法が好ましい。
【００４７】
無機塩としては化学強化を行うガラスの歪点（通常５００〜６００℃）以下に融点を有するものが好ましく、本発明においては硝酸カリウム（融点３３０℃）を含有する無機塩である。硝酸カリウムを含有することでガラスの歪点以下で溶融状態であり、かつ使用温度領域においてハンドリングが容易となることから好ましい。無機塩における硝酸カリウムの含有量は５０質量％以上であることが好ましい。
【００４８】
無機塩はさらに、Ｋ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩を含有する。中でもＫ２ＣＯ３、Ｎａ２ＣＯ３、ＫＨＣＯ３及びＮａＨＣＯ３からなる群より選ばれる少なくとも一種の塩を含有することが好ましい。
【００４９】
上記塩（以下、「融剤」と称することもある。）は、Ｓｉ−Ｏ−Ｓｉ結合に代表されるガラスのネットワークを切断する性質を有する。化学強化処理を行う温度は数百℃と高いので、その温度下でガラスのＳｉ−Ｏ間の共有結合は適度に切断され、後述する低密度化処理が進行しやすくなる。
【００５０】
なお、共有結合を切断する度合いはガラス組成や用いる塩（融剤）の種類、化学強化処理を行う温度、時間等の化学強化処理条件によっても異なるが、Ｓｉから伸びている４本の共有結合のうち、１〜２本の結合が切れる程度の条件を選択することが好ましいものと考えられる。
【００５１】
例えば融剤としてＫ２ＣＯ３を用いる場合には、無機塩における融剤の含有量を０．１ｍｏｌ％以上とし、化学強化処理温度を３５０〜５００℃とすると、化学強化処理時間は１分〜１０時間が好ましく、５分〜８時間がより好ましく、１０分〜４時間がさらに好ましい。
【００５２】
融剤の添加量は表面水素濃度を制御する点から０．１ｍｏｌ％以上が好ましく、１ｍｏｌ％以上がより好ましく、２ｍｏｌ％以上が特に好ましい。また生産性の観点から各塩の飽和溶解度以下が好ましい。また、融剤を過剰に添加するとガラスの腐食につながるおそれがある。例えば、融剤としてＫ２ＣＯ３を用いる場合には、２４ｍｏｌ％以下が好ましく、１２ｍｏｌ％以下がより好ましく、８ｍｏｌ％以下が特に好ましい。
【００５３】
無機塩は、硝酸カリウム及び融剤の他に、本発明の効果を阻害しない範囲で他の化学種を含んでいてもよく、例えば、塩化ナトリウム、塩化カリウム、ホウ酸ナトリウム、ホウ酸カリウム等のアルカリ塩化塩やアルカリホウ酸塩などが挙げられる。これらは単独で添加しても、複数種を組み合わせて添加してもよい。
【００５４】
以下、ガラスを溶融塩に浸漬させる方法により化学強化を行う態様を例に、化学強化工程を説明する。
【００５５】
（溶融塩の製造１）
溶融塩は下記に示す工程により製造することができる。
工程１ａ：硝酸カリウム溶融塩の調製
工程２ａ：硝酸カリウム溶融塩への融剤の添加
【００５６】
（工程１ａ−硝酸カリウム溶融塩の調製−）
工程１ａでは、硝酸カリウムを容器に投入し、融点以上の温度に加熱して溶融することで、溶融塩を調製する。溶融は硝酸カリウムの融点（３３０℃）と沸点（５００℃）の範囲内の温度で行う。特に溶融温度を３５０〜４７０℃とすることが、ガラスに付与できる表面圧縮応力（ＣＳ）と圧縮応力層深さ（ＤＯＬ）のバランスおよび強化時間の点からより好ましい。
【００５７】
硝酸カリウムを溶融する容器は、金属、石英、セラミックスなどを用いることができる。中でも、耐久性の観点から金属材質が好ましく、耐食性の観点からはステンレススチール（ＳＵＳ）材質が好ましい。
【００５８】
（工程２ａ−硝酸カリウム溶融塩への融剤の添加−）
工程２ａでは、工程１ａで調製した硝酸カリウム溶融塩中に、先述した融剤を添加し、温度を一定範囲に保ちながら、攪拌翼などにより、全体が均一になるように混合する。複数の融剤を併用する場合、添加順序は限定されず、同時に添加してもよい。
【００５９】
温度は硝酸カリウムの融点以上、すなわち３３０℃以上が好ましく、３５０〜５００℃がより好ましい。また、攪拌時間は１分〜１０時間が好ましく、１０分〜２時間がより好ましい。
【００６０】
（溶融塩の製造２）
上記の溶融塩の製造１では、硝酸カリウムの溶融塩の調製後に融剤を加える方法を例示したが、溶融塩はまた、下記に示す工程により製造することができる。
工程１ｂ：硝酸カリウムと融剤の混合
工程２ｂ：硝酸カリウムと融剤との混合塩の溶融
【００６１】
（工程１ｂ―硝酸カリウムと融剤の混合―）
工程１ｂでは、硝酸カリウムと融剤とを容器に投入して、攪拌翼などにより混合する。複数の融剤を併用する場合、添加順序は限定されず、同時に添加してもよい。容器は上記工程１ａで用いるものと同様のものを用いることができる。
【００６２】
（工程２ｂ―硝酸カリウムと融剤との混合塩の溶融―）
工程２ｂでは、工程１ｂにより得られる混合塩を加熱して溶融する。溶融は硝酸カリウムの融点（３３０℃）と沸点（５００℃）の範囲内の温度で行う。特に溶融温度を３５０〜４７０℃とすることが、ガラスに付与できる表面圧縮応力（ＣＳ）と圧縮応力層深さ（ＤＯＬ）のバランスおよび強化時間の点からより好ましい。攪拌時間は１分〜１０時間が好ましく、１０分〜２時間がより好ましい。
【００６３】
上記工程１ａ及び工程２ａ又は工程１ｂ及び工程２ｂを経て得られる溶融塩において、融剤の添加により析出物が発生する場合には、ガラスの化学強化処理を行う前に、当該析出物が容器の底に沈殿するまで静置する。この析出物には、飽和溶解度を超えた分の融剤や、融剤のカチオンが溶融塩中で交換された塩が含まれる。
【００６４】
前記溶融塩は、Ｎａ濃度が好ましくは５００重量ｐｐｍ以上であり、より好ましくは１０００重量ｐｐｍ以上である。溶融塩におけるＮａ濃度が５００重量ｐｐｍ以上であることで、後述する酸処理工程により、低密度層が深化しやすくなるため好ましい。Ｎａ濃度の上限としては特に制限はなく、所望の表面圧縮応力（ＣＳ）が得られるまで許容できる。
【００６５】
なお、化学強化処理を１回以上行なった溶融塩にはガラスから溶出したナトリウムが含まれている。したがって、Ｎａ濃度が既に上記範囲内であれば、ガラス由来のナトリウムをそのままＮａ源として用いてもよいし、Ｎａ濃度が満たない場合や、化学強化未使用の溶融塩を用いる場合には、硝酸ナトリウム等の無機ナトリウム塩を添加することにより調整することができる。
【００６６】
以上、上記工程１ａ及び工程２ａ、又は工程１ｂ及び工程２ｂにより、溶融塩を調製することができる。
【００６７】
次に、調製した溶融塩を用いて化学強化処理を行う。化学強化処理は、ガラスを溶融塩に浸漬し、ガラス中の金属イオン（Ｎａイオン）を、溶融塩中のイオン半径の大きな金属イオン（Ｋイオン）と置換することで行われる。このイオン交換によってガラス表面の組成を変化させ、ガラス表面が高密度化した圧縮応力層２０を形成することができる［図３（ａ）〜（ｂ）］。このガラス表面の高密度化によって圧縮応力が発生することから、ガラスを強化することができる。
【００６８】
なお実際には、化学強化ガラスの密度は、ガラスの中心に存在する中間層３０（バルク）の外縁から圧縮応力層表面に向かって徐々に高密度化してくるため、中間層と圧縮応力層との間には、密度が急激に変化する明確な境界はない。ここで中間層とは、ガラス中心部に存在し、圧縮応力層に挟まれる層を表す。この中間層は圧縮応力層とは異なり、イオン交換がされていない層である。
【００６９】
化学強化処理は、具体的には、下記工程３により行うことができる。
工程３：ガラスの化学強化処理
【００７０】
（工程３−ガラスの化学強化処理−）
工程３では、ガラスを予熱し、上記工程１ａ及び工程２ａ又は工程１ｂ及び工程２ｂで調製した溶融塩を、化学強化を行う温度に調整する。次いで予熱したガラスを溶融塩中に所定の時間浸漬したのち、ガラスを溶融塩中から引き上げ、放冷する。なお、ガラスには、化学強化処理の前に、用途に応じた形状加工、例えば、切断、端面加工および穴あけ加工などの機械的加工を行うことが好ましい。
【００７１】
ガラスの予熱温度は、溶融塩に浸漬する際の温度に依存するが、一般に１００℃以上であることが好ましい。
【００７２】
化学強化温度は、被強化ガラスの歪点（通常５００〜６００℃）以下が好ましく、より高い圧縮応力層深さを得るためには特に３５０℃以上が好ましい。
【００７３】
ガラスの溶融塩への浸漬時間は１分〜１０時間が好ましく、５分〜８時間がより好ましく、１０分〜４時間がさらに好ましい。かかる範囲にあれば、強度と圧縮応力層の深さのバランスに優れた化学強化ガラスを得ることができる。
【００７４】
強度および外観品質を担保する観点から、化学強化工程と酸処理工程との間に、工水、イオン交換水等を用いてガラスの洗浄を行うことが好ましい。洗浄の条件は用いる洗浄液によっても異なるが、イオン交換水を用いる場合には０〜１００℃で洗浄することが付着した塩を完全に除去させる点から好ましい。洗浄の際に超音波を印加してもよく、条件としては具体的には、周波数を好ましくは２５ｋＨｚ以上８０ｋＨｚ以下、音圧を好ましくは８０ｍＶ以下とすることが好ましい。
【００７５】
〔酸処理工程〕
酸処理工程は、前記化学強化工程の後にガラスを酸処理する工程である。ガラスの酸処理とは、酸性の溶液中に、化学強化ガラスを浸漬させることによって行い、これにより化学強化ガラス表面のＮａ及び／又はＫをＨに置換することができる。
【００７６】
溶液は酸性であれば特に制限されずｐＨ７未満であればよく、用いられる酸が弱酸であっても強酸であってもよい。具体的には塩酸、硝酸、硫酸、リン酸、酢酸、シュウ酸、炭酸及びクエン酸等の酸が好ましい。これらの酸は単独で用いても、複数を組み合わせて用いてもよい。
【００７７】
酸処理を行う温度は、用いる酸の種類や濃度、時間によっても異なるが、１００℃以下で行うことが好ましい。酸処理を行う時間は、用いる酸の種類や濃度、温度によっても異なるものの、１０秒〜５時間が生産性の点から好ましく、１分〜２時間がより好ましい。
【００７８】
酸処理を行う溶液の濃度は、用いる酸の種類や時間、温度によって異なるものの、容器腐食の懸念が少ない濃度が好ましく、具体的には０．１質量％〜２０質量％が好ましい。
【００７９】
強度および外観品質を担保する観点から、酸処理工程において超音波を印加してもよい。酸処理工程において超音波を印加する場合、具体的な条件としては、例えば、周波数を好ましくは２５ｋＨｚ以上８０ｋＨｚ以下とし、音圧を好ましくは８０ｍＶ以下、より好ましくは６０ｍＶ以下とすることが好ましい。
【００８０】
また、酸処理工程の間において超音波洗浄をしてもよく、その場合は〔超音波洗浄〕において（１）について上述した条件にて超音波洗浄することが好ましい。
【００８１】
酸処理工程を経ることにより、ガラス表面には圧縮応力層２０の表層が変質した、具体的には低密度化された、低密度層１０をさらに有することとなる［図３（ｂ）〜（ｃ）］。低密度層とは、圧縮応力層の最表面からＮａやＫが抜け（リーチングし）、代わりにＨが入り込む（置換する）ことによって形成される。
【００８２】
低密度層は、後述するアルカリ処理により除去されるため、低密度層が厚いほどガラス表面が除去されやすい。したがって低密度層の厚みはガラス表面除去量の観点から５ｎｍ以上が好ましく、２０ｎｍ以上がより好ましい。低密度層の厚みは化学強化工程における融剤濃度、ナトリウム濃度、温度、時間等により制御することができる。
【００８３】
低密度層の密度はガラス表面除去性の観点から、イオン交換された圧縮応力層よりも深い領域（バルク）の密度に比べて低いことが好ましい。
【００８４】
低密度層の厚みはＸ線反射率法（Ｘ−ｒａｙ−Ｒｅｆｌｅｃｔｏｍｅｔｒｙ：ＸＲＲ）によって測定した周期（Δθ）から求めることができる。低密度層の密度はＸＲＲによって測定した臨界角（θｃ）により求めることができる。なお、簡易的には走査型電子顕微鏡（ＳＥＭ）でガラスの断面を観察することによって、低密度層の形成と層の厚みを確認することも可能である。
【００８５】
強度および外観品質を担保する観点から、酸処理工程とアルカリ処理工程との間に、工水、イオン交換水等を用いてガラスの洗浄を行うことが好ましい。洗浄の際に超音波を印加する場合は、〔超音波洗浄〕において（２）について上述した条件で超音波洗浄することが好ましい。
【００８６】
〔アルカリ処理工程〕
アルカリ処理工程は、前記酸処理工程の後にガラスをアルカリ処理する工程である。アルカリ処理工程により、酸処理工程までに形成された低密度層１０の一部又は全部を除去することができる［図３（ｃ）〜（ｄ）］。
【００８７】
アルカリ処理とは、塩基性の溶液中に、化学強化ガラスを浸漬させることによって行い、これにより低密度層の一部又は全部を除去することができる。溶液は塩基性であれば特に制限されずｐＨ７超過であればよく、弱塩基を用いても強塩基を用いてもよい。具体的には水酸化ナトリウム、水酸化カリウム、炭酸カリウムまたは炭酸ナトリウム等の塩基が好ましい。これらの塩基は単独で用いても、複数を組み合わせて用いてもよい。
【００８８】
アルカリ処理を行う温度は、用いる塩基の種類や濃度、時間によっても異なるが、０〜１００℃が好ましく、１０〜８０℃がより好ましく、２０〜６０℃が特に好ましい。かかる温度範囲であればガラスが腐食するおそれがなく好ましい。
【００８９】
アルカリ処理を行う時間は、用いる塩基の種類や濃度、温度によっても異なるものの、１０秒間〜５時間が生産性の点から好ましく、１分間〜２時間がより好ましい。アルカリ処理を行う溶液の濃度は、用いる塩基の種類や時間、温度によって異なるものの、ガラス表面除去性の観点から０．１質量％〜２０質量％が好ましい。
【００９０】
強度および外観品質を担保する観点から、アルカリ処理工程において超音波を印加してもよい。アルカリ処理工程において超音波を印加する場合、具体的な条件としては、例えば、周波数を好ましくは２５ｋＨｚ以上８０ｋＨｚ以下、音圧を好ましくは８０ｍＶ以下、より好ましくは６０ｍＶ以下とすることが好ましい。
【００９１】
また、アルカリ処理工程の間において超音波洗浄をしてもよく、その場合は〔超音波洗浄〕において（３）について上述した条件により超音波洗浄することが好ましい。
【００９２】
上記アルカリ処理により、Ｈが侵入した低密度層の一部又は全部が除去され、面強度が向上した化学強化ガラスを得ることができる。さらに、低密度層が除去されることでガラス表面に存在していた傷も同時に除去されるので、この点も強度向上に寄与すると考えられる。
【００９３】
なお、除去される低密度層の量は、アルカリ処理の条件による。図３（ｄ）には、低密度層１０が全て除去された態様を示すが、低密度層１０の一部が除去され一部が残存していてもよい。強度向上の観点からは、低密度層の全部が取り除かれずとも効果を得ることができるが、ガラスの透過率を安定的に確保する観点から低密度層の全部を取り除くことが好ましい。
【００９４】
外観品質を担保する観点から、アルカリ処理工程後に、工水、イオン交換水等を用いてガラスの洗浄を行うことが好ましい。洗浄の際に超音波を印加する場合は、〔超音波洗浄〕において（４）について上述した条件で超音波洗浄することが好ましい。
【００９５】
本発明の製造方法によれば、面強度が格段に向上し、且つ外観品質を兼ね備えた化学強化ガラスを安全かつ効率的に得ることができる。本発明の製造方法は、優れた面強度および外観品質が要求されるカバーガラス、並びに洗浄方法として超音波洗浄が適している２．５Ｄガラスまたは３Ｄガラス等の製造方法として好ましい。
【００９６】
本発明の製造方法により得られる化学強化ガラスの強度（面強度）は、ボールオンリング（Ｂａｌｌ  ｏｎ  Ｒｉｎｇ；ＢｏＲ）試験により測定されるＢｏＲ強度により評価することができる。ＢｏＲ試験の試験方法および条件は、具体的には次の通りである。
【００９７】
板厚ｔ（ｍｍ）のガラス板を直径３０ｍｍ、接触部が曲率半径２．５ｍｍの丸みを持つステンレスからなるリング上に配置し、該ガラス板に直径１０ｍｍの鋼からなる球体を接触させた状態で、該球体を静的荷重条件下で該リングの中心に荷重するＢｏＲ試験により測定したＢｏＲ強度Ｆ（Ｎ）を評価する。
【００９８】
図４に、本発明で用いたＢｏＲ試験を説明するための概略図を示す。ＢｏＲ試験では、ガラス板１を水平に載置した状態で、ＳＵＳ３０４製の加圧治具２（焼入れ鋼、直径１０ｍｍ、鏡面仕上げ）を用いてガラス板１を加圧し、ガラス板１の強度を測定する。
【００９９】
図４において、ＳＵＳ３０４製の受け治具３（直径３０ｍｍ、接触部の曲率Ｒ２．５ｍｍ、接触部は焼入れ鋼、鏡面仕上げ）の上に、サンプルとなるガラス板１が水平に設置されている。ガラス板１の上方には、ガラス板１を加圧するための、加圧治具２が設置されている。
【０１００】
ガラス板１の上方から、ガラス板１の中央領域を加圧する。なお、試験条件は下記の通りである。
加圧治具２の下降速度：１．０（ｍｍ／ｍｉｎ）
この時、ガラスが破壊された際の、破壊荷重（単位Ｎ）をＢｏＲ強度とし、２０回の測定の平均値をＢｏＲ平均強度とする。ただし、ガラス板の破壊起点がボール押しつけ位置より２ｍｍ以上離れている場合は、平均値算出のためのデータより除外する。
【０１０１】
本発明の製造方法により得られる化学強化ガラスは、Ｆ≧１３００×ｔ２を満たすことが好ましく、より好ましくはＦ≧１５００×ｔ２である［式中、ＦはＢｏＲ試験により測定したＢｏＲ強度（Ｎ）であり、ｔはガラス基板の板厚（ｍｍ）である。］。ＢｏＲ強度Ｆ（Ｎ）が前記範囲であることにより、薄板化した場合にも優れた強度を示す。
【０１０２】
本明細書において、「外観品質が担保された」とは、ガラス面内に汚れ等の異物が無い状態をいい、照度１５００ルクスの条件下で目視にてガラス表面を観察した場合に、欠点が無い状態をいう。
【０１０３】
本発明の製造方法により得られる化学強化ガラスは、表面に研磨傷を有さないことが好ましい。ここで、本発明における研磨とは、砥粒を用いてガラス表面を削ることにより平滑化することをいう。また、研磨傷の有無はＡＦＭ（Ａｔｏｍｉｃ  Ｆｏｒｃｅ  Ｍｉｃｒｏｓｃｏｐｅ；原子間力顕微鏡）による表面観察によって判別することができ、１０μｍ×５μｍ領域内に長さ５μｍ以上幅０．１μｍ以上のスクラッチが２本以上存在しないという場合に、表面に研磨傷がない状態ということができる。
【実施例】
【０１０４】
以下に実施例を挙げ、本発明を具体的に説明するが、本発明はこれらに限定されない。
【０１０５】
＜評価方法＞
（面強度）
ガラス面強度は上述したボールオンリング試験の試験方法および条件に従い、ＢｏＲ強度を測定した。ＢｏＲ強度評価用のガラスの板厚は０．７ｍｍとし、フロートバス内で溶融金属に触れていない面であるトップ面（Ｔ面）または該トップ面と対向するボトム面（Ｂ面）について評価した。
【０１０６】
測定したＢｏＲ強度Ｆ（Ｎ）について、Ｆ≧２０００×ｔ２である場合を「◎」、Ｆ≧１５００×ｔ２である場合を「○」、Ｆ≧１３００×ｔ２である場合を「△」と評価した。
【０１０７】
（表面応力）
本発明の化学強化ガラスの圧縮応力層の圧縮応力値および圧縮応力層の深さは、表面応力計（例えば、折原製作所製ＦＳＭ−６０００）等を用いて測定することができる。また、圧縮応力層の深さは、ＥＰＭＡ（Ｅｌｅｃｔｒｏｎ  Ｐｒｏｂｅ  Ｍｉｃｒｏ  Ａｎａｌｙｚｅｒ）等を用いて測定したイオン交換深さによって代用することができる。実施例では、表面圧縮応力値（ＣＳ、単位はＭＰａ）および圧縮応力層の深さ（ＤＯＬ、単位はμｍ）は折原製作所社製表面応力計（ＦＳＭ−６０００）を用いて測定した。
【０１０８】
（除去量）
ガラスの除去量厚みは、薬液処理前後の重量を分析用電子天秤（ＨＲ−２０２ｉ；ＡＮＤ製）により測定し、次の式を用いて厚み換算することにより求めた。
（片面あたりの除去量厚み）＝［（処理前重量）−（処理後重量）］／（ガラス比重）／処理面積／２  
このとき、ガラス比重を２．４８（ｇ／ｃｍ３）として計算した。
【０１０９】
（外観品質）
照度１５００ルクスの条件下で、目視にてガラス表面を観察し、汚れや異物等の欠点が無い場合を○、汚れや異物等の欠点がある場合を×とした。
【０１１０】
＜化学強化ガラスの製造＞
［実施例１〜１６並びに比較例１〜７、１０〜１３、１６〜１９および２１〜２６］
（化学強化工程）
ＳＵＳ製のカップに硝酸カリウム５１００ｇ、炭酸カリウム６３７ｇ、硝酸ナトリウム２２０ｇを加え、マントルヒーターで４５０℃まで加熱して炭酸カリウム８ｍｏｌ％、ナトリウム１００００重量ｐｐｍを含む硝酸カリウムを主成分とする溶融塩を調製した。５０ｍｍ×５０ｍｍ×０．７ｍｍの表１に示す組成のガラスを用意し、それぞれ２００〜４００℃に予熱した後、４５０℃の溶融塩に１２０分間浸漬し、イオン交換処理した後、室温付近まで冷却することにより化学強化処理を行った。得られた化学強化ガラスは水洗いし、次の工程に供した。
【０１１１】
ガラスＡ〜Ｄの組成（酸化物基準のモル％表示）を下記に示す。
ガラスＡ：ＳｉＯ２  ６４．２％、Ａｌ２Ｏ３  ８．０％、Ｎａ２Ｏ  １２．５％、Ｋ２Ｏ  ４．０％、ＭｇＯ  １０．５％、ＣａＯ  ０．１％、ＳｒＯ  ０．１％、ＢａＯ  ０．１％、ＺｒＯ２  ０．５％
ガラスＢ：ＳｉＯ２  ６８．０％、Ａｌ２Ｏ３  １０．０％、Ｎａ２Ｏ  １４．０、ＭｇＯ  ８．０％
ガラスＣ：ＳｉＯ２  ６７％、Ｂ２Ｏ３  ４％、Ａｌ２Ｏ３  １３％、Ｎａ２Ｏ  １４％、Ｋ２Ｏ  ＜１％、ＭｇＯ  ２％、ＣａＯ  ＜１％
ガラスＤ：ＳｉＯ２  ６８．７％、Ａｌ２Ｏ３  ３．０％、Ｎａ２Ｏ  １４．２％、Ｋ２Ｏ  ０．２％、ＭｇＯ  ６．２％、ＣａＯ  ７．８％
【０１１２】
（酸処理工程）
６．０重量％の塩酸硝酸（ＨＮＯ３；関東化学社製）をビーカーに用意し、ウォーターバスを用いて４０℃に温度調整を行った。前記化学強化工程で得られた各ガラスを、調整した硝酸中に１２０秒間浸漬させ、酸処理を行い、その後純水で数回洗浄した。ガラスＤは、同様の手順で、６０℃に温度調整した硝酸中に６００秒間浸漬させた。
【０１１３】
（アルカリ処理工程）
４．０重量％の水酸化ナトリウム水溶液をビーカーに用意し、ウォーターバスを用いて４０℃に温度調整を行った。前記酸処理工程で得られた各ガラスを、調整した水酸化ナトリウム水溶液中に１２０秒間浸漬させ、アルカリ処理を行い、その後純水で数回洗浄した。ガラスＤは、同様の手順で、６０℃に温度調整した硝酸中に６００秒間浸漬させた。
【０１１４】
（超音波洗浄）
ガラスを、下記超音波振動子を有する超音波洗浄機を用い、表１に示す条件により超音波洗浄した。
周波数２６ｋＨｚ：Ｋａｉｊｏ社製２６ｋＨｚ、６００Ｗ超音波振動子
周波数４０ｋＨＺ：Ｂｒａｎｓｏｎ社製４０ｋＨｚ、６００Ｗ超音波振動子
アルカリ洗剤：ライオン社製ＴＬ−１１０を純水で３０倍希釈  
【０１１５】
超音波洗浄における音圧は、〔超音波洗浄〕において上述した方法により、株式会社カイジョー社製１９００１Ｄ型本体１１００３型センサーを用い、洗浄槽内上部、中部、下部でそれぞれセンサー部分を手動でスウィープし、最大の音圧を測定した。
【０１１６】
［比較例８、１４、２０および２７］
（化学強化工程）
５０ｍｍ×５０ｍｍ×０．７ｍｍであり、表１に示すガラス組成の板状ガラスを、実験室で、それぞれ３５０〜４００℃に予熱した後、４５０℃のナトリウム２０００質量ｐｐｍを含む硝酸カリウムを主成分とする溶融塩中に１２０分間浸漬し、イオン交換処理した後、室温付近まで冷却することにより化学強化処理を行った。
【０１１７】
［比較例９、１５および２８］
化学強化工程後に表１に示す条件で超音波洗浄した以外は、それぞれ比較例８、１４および２７と同様に行った。
【０１１８】
こうして得られた化学強化ガラスについて各種評価を行なった。ガラスの処理条件及び評価結果を表１および図５〜８に示す。表１において、「ウェット環境下」が「○」とは、酸処理工程からアルカリ処理工程までの一連の工程をウェット環境下にて行ったことを示す。
【０１１９】
【表１】
2019006615.tif 000002
【０１２０】
表１および図５〜８に示すように、本発明の製造方法により得られた化学強化ガラスは、比較例の化学強化ガラスと比較して、高い面強度を有するとともに、外観品質が担保されていた。
【０１２１】
本発明の製造方法により得られた化学強化ガラスは、従来の化学強化工程の後に超音波洗浄を行った比較例９、１５および２８の化学強化ガラスと比較して、顕著に高い面強度および外観品質を有していた。また、本発明の第一実施形態による効果は、酸処理工程からアルカリ処理工程までの一連の工程をウェット環境下にて行うことにより、より向上することがわかった。
【０１２２】
また、特定の塩を含む溶融塩で化学強化した後に超音波洗浄を行わず、且つ酸処理工程からアルカリ処理工程までの一連の工程をウェット環境下にて行った実施例１の化学強化ガラスは外観品質が担保されていた。一方、特定の塩を含む溶融塩で化学強化した後に超音波洗浄を行わず、且つ酸処理工程からアルカリ処理工程までの一連の工程をウェット環境下にて行わなかった比較例７の化学強化ガラスは外観品質が担保されなかった。
【０１２３】
また、酸処理工程からアルカリ処理工程までの一連の工程をウェット環境下にて行い且つ酸処理時に超音波洗浄を行った実施例２、および酸処理工程からアルカリ処理工程までの一連の工程をウェット環境下にて行い且つ酸処理時とアルカリ処理時の両方で超音波洗浄を行った実施例３の化学強化ガラスは、共に高い面強度を有するとともに、外観品質が担保されていた。
【０１２４】
洗浄液として、アルカリ洗剤を用いた実施例７および１６、並びに比較例６および２６の化学強化ガラスは、純水を用いた以外は同条件で処理した実施例６および１５、並びに比較例５および２５の化学強化ガラスよりもそれぞれ高い面強度を示した。これは、アルカリ洗剤は一般的に表面張力が低いため、キャビテーション生成が阻害されているためと考えられる。
【０１２５】
また、図５および図６に示すように、化学強化処理工程の後に酸処理工程およびアルカリ処理工程を行うことにより面強度が飛躍的に増加するが、超音波出力が増加するに伴い、面強度が低下することがわかった。これは、超音波洗浄によりガラス表面がダメージを受けるためであると考えられる。
【０１２６】
これらの結果から、本発明の第一実施形態における（１）〜（４）で規定される周波数および音圧が特定範囲である超音波洗浄処理を含むか、または本発明の第二実施形態で規定されるように酸処理工程からアルカリ処理工程までの一連の工程をウェット環境下で行うことにより、特定の塩を含む無機塩を用いる化学強化後に酸処理工程およびアルカリ処理工程を行うことによる顕著に高い面強度が超音波処理により低下するのを抑制するとともに、外観品質を担保できることがわかった。
【産業上の利用可能性】
【０１２７】
本発明の化学強化ガラスの製造方法によれば、化学強化後に研磨やフッ酸等を用いたエッチング処理をせずに、非常に面強度が高く且つ外観品質に優れた化学強化ガラスを得ることができる。すなわち、フッ酸等によるエッチング処理に伴う潜傷の拡大による外観不良や、研磨に伴う研磨傷のない、面強度且つ外観品質に優れた化学強化ガラスを得ることができる。
【０１２８】
このため、化学強化処理前のガラスの表面傷、潜傷の有無や程度によらず、あらゆるガラスに適用可能であり汎用性が高い。そして溶液への浸漬により処理を進めることができるため、様々なガラス形状や大面積のガラスに対応しやすい等の点で効率的である。さらに、フッ酸等を用いたエッチング処理に比べ、安全性が高くまた低コストである。
【符号の説明】
【０１２９】
１１  超音波音圧計
１２  センサー部分
１３  洗浄槽
１４，１５，１６  ガラス板
１  ガラス板
２  加圧治具
３  受け治具
１０  低密度層
２０  圧縮応力層
３０  中間層
【図１】
2019006615.tif 000003
【図２】
2019006615.tif 000004
【図３】
2019006615.tif 000005
【図４】
2019006615.tif 000006
【図５】
2019006615.tif 000007
【図６】
2019006615.tif 000008
【図７】
2019006615.tif 000009
【図８】
2019006615.tif 000010